(57)【要約】  本発明は、以下の性質を有するアルミニウム効果顔料に関する：ａ）体積平均粒子サイズ分布曲線のｄ５０値が１μｍ〜１５μｍ、ｂ）ＳＥＭ画像から計数して求めた平均厚みｈ５０が１５〜１５０ｎｍ、ｃ）前記アルミニウム効果顔料について、実質的に面に平行に整列させて測定したＸ線回折図が、［１１１］反射または［２２２］反射ではないメインピークを示す。本発明は、さらに、インクジェット印刷インキ、およびインクジェット印刷インキを製造する方法、およびアルミニウム効果顔料とインクジェット印刷インキの使用にも関する。【特許請求の範囲】
【請求項１】
以下の性質：
ａ）体積平均粒子サイズ分布曲線のｄ５０値が１μｍ〜１５μｍ、
ｂ）ＳＥＭ画像から計数して求めた平均厚みｈ５０が１５〜１５０ｎｍ、
ｃ）前記アルミニウム効果顔料について、実質的に面に平行に整列させて測定したＸ線回折図が、［１１１］反射または［２２２］反射ではないメインピークを示す、
を有する、アルミニウム効果顔料。
【請求項２】
前記アルミニウム効果顔料が、そのＳＥＭ画像から計数して求めて、２０〜８０ｎｍの平均厚みｈ５０を有する、請求項１のアルミニウム効果顔料。
【請求項３】
前記アルミニウム効果顔料が、次式（Ｉ）によって計算して、３０％〜１５０％の厚み分布の相対幅Δｈを有する、先行する請求項のいずれか１項のアルミニウム効果顔料。
Δｈ＝１００（ｈ９０−ｈ１０）／ｈ５０      （Ｉ）
［式中、ｈ９０は、前記アルミニウム効果顔料の絶対高さの９０％をカバーする顔料の数値であり、ｈ１０は絶対高さの１０％をカバーする顔料の数値であり、ｈ５０は絶対高さの５０％をカバーする顔料の数値である］
【請求項４】
前記アルミニウム効果顔料が、３５％〜７０％の厚み分布の相対幅Δｈを有する、請求項３のアルミニウム効果顔料。
【請求項５】
前記アルミニウム効果顔料が、１５〜８０ｎｍの平均厚みｈ５０、および好ましくは３０から７０％未満までの請求項３において規定されたΔｈを有する、請求項３または４のいずれか１項のアルミニウム効果顔料。
【請求項６】
前記アルミニウム効果顔料が、約１μｍ〜１０μｍの範囲の体積平均粒子サイズ分布曲線のｄ５０を有する、先行する請求項のいずれか１項のアルミニウム効果顔料。
【請求項７】
前記アルミニウム効果顔料が、１２μｍ未満のｄ９９を有する、先行する請求項のいずれか１項のアルミニウム効果顔料。
【請求項８】
前記アルミニウム効果顔料が、１２μｍ未満のｄ１００を有する、先行する請求項のいずれか１項のアルミニウム効果顔料。
【請求項９】
前記アルミニウム効果顔料が、３０〜５００の範囲のアスペクト比ｄ５０／ｈ５０を有する、先行する請求項のいずれか１項のアルミニウム効果顔料。
【請求項１０】
前記アルミニウム効果顔料が、腐食防止材料の層でコーティングされている、先行する請求項のいずれか１項のアルミニウム効果顔料。
【請求項１１】
前記腐食防止材料が、金属酸化物および／または有機ポリマーである、請求項１０のアルミニウム効果顔料。
【請求項１２】
前記金属酸化物が、酸化ケイ素、酸化アルミニウム、酸化チタン、酸化鉄、およびそれらの混合物または組合せ、からなる群より選択される、請求項１１のアルミニウム効果顔料。
【請求項１３】
請求項１〜１２のいずれか１項に記載のアルミニウム効果顔料を含む、インクジェット印刷インキ。
【請求項１４】
少なくとも１種の溶媒および／または少なくとも１種の希釈剤ならびにさらなる少なくとも１種の添加剤をさらに含む、請求項１３のインクジェット印刷インキ。
【請求項１５】
少なくとも１種の結合剤をさらに含む、請求項１３または１４のいずれか１項のインクジェット印刷インキ。
【請求項１６】
前記結合剤が、前記インクジェット印刷インキの全重量を基準にして、約１〜９９重量％の量で存在する、請求項１５のインクジェット印刷インキ。
【請求項１７】
前記インクジェット印刷インキが、溶媒または水またはそれらの混合物をベースとし、結合剤を、前記インクジェット印刷インキの全重量を基準にして、約１〜５０重量％の量で含む、請求項１３〜１６のいずれか１項のインクジェット印刷インキ。
【請求項１８】
前記インクジェット印刷インキが、照射硬化性インキであり、前記希釈剤が、反応性または非反応性希釈剤である、請求項１４〜１７のいずれか１項のインクジェット印刷インキ。
【請求項１９】
前記溶媒および／または希釈剤が、水、アルコール、エステル、エーテル、チオエーテル、グリコールエーテル、グリコールエーテルアセテート、アミン、アミド、ケトン、炭化水素、およびそれらの混合物からなる群より選択される、請求項１４〜１８のいずれか１項のインクジェット印刷インキ。
【請求項２０】
前記インクジェット印刷インキが、溶媒系または水系インキであって、前記溶媒または水を、前記インクジェット印刷インキの全重量を基準にして、約１０〜９５重量％の量で含む、先行する請求項１３〜１９のいずれか１項のインクジェット印刷インキ。
【請求項２１】
前記インクジェット印刷インキが、溶媒を、前記インクジェット印刷インキの全重量を基準にして、約０〜５０重量％の量で含む、照射硬化性インキである、請求項１８のインクジェット印刷インキ。
【請求項２２】
前記少なくとも１種の添加剤が、分散剤、抗沈降剤、潤滑剤、湿潤剤、界面活性剤、浸透剤、ｐＨ調節剤、殺虫剤、またはそれらの混合物からなる群からなる、先行する請求項１３〜２１のいずれか１項のインクジェット印刷インキ。
【請求項２３】
前記アルミニウム効果顔料が、前記インクジェット印刷インキの全重量を基準にして、約０．１〜３０重量％の量で含まれる、先行する請求項１３〜２２のいずれか１項のインクジェット印刷インキ。
【請求項２４】
前記インクジェット印刷インキが、ブルックフィールド粘度計ＬＶモデルＤＶ−ＩＩ＋でスピンドルＮｏ．６１を使用し、１００ｒｐｍ、温度２１℃で測定して、約１〜１００ｃｐｓの範囲の粘度を有している、先行する請求項１３〜２３のいずれか１項のインクジェット印刷インキ。
【請求項２５】
請求項１３〜２４のいずれかのインクジェット印刷インキを、好ましくはインクジェットプリンターを使用して基材の表面の上に適用することを含む、印刷方法。
【請求項２６】
前記基材が、塗工紙および非塗工紙、塗工板紙および非塗工板紙、プラスチック、金属、セラミックス、ガラス、織物、ならびにそれらの組合せからなる群より選択される、請求項２５の方法。
【請求項２７】
アルミニウム効果顔料を、インクジェット印刷インキの成分、たとえば、溶媒、希釈剤、添加剤および／または結合剤と穏やかに混合することを含む、請求項１３〜２５のいずれか１項に記載のインクジェット印刷インキを製造する方法。
【請求項２８】
インクジェット印刷インキにおける、請求項１〜１２のいずれか１項のアルミニウム効果顔料の使用。
【請求項２９】
請求項１〜１２のいずれか１項に記載のアルミニウム効果顔料、または請求項１３〜２４のいずれか１項のインクジェット印刷インキを用いてコーティングされた物品。
【発明の詳細な説明】
【技術分野】
【０００１】
本発明が目的としているのは、アルミニウム効果顔料、前記アルミニウム効果顔料を含むインクジェット印刷インキ、および印刷方法、さらにはインクジェット印刷インキを製造するための方法、およびインクジェット印刷インキにおけるアルミニウム効果顔料の使用である。
【背景技術】
【０００２】
インクジェット印刷技術においては、印刷するための基材の表面にインクジェット印刷インキの小滴を直接噴射するので、印刷デバイスと基材表面の間には物理的な接触は存在しない。印刷表面上へのそれぞれの液滴の配置は、電子的に制御されている。インクジェット印刷技術は、一方では紙、板紙などの上に、他方では、たとえば缶、ビン、箔などの製品の上に、各種のデータおよび画像を印刷するための重要な技術となってきた。インクジェット技術を使用すれば、たとえば卵のような壊れやすい対象物の上に直接印刷することも可能である。インクジェット技術によれば、これらのデータおよび画像を高速で印刷することが可能となる。
【０００３】
これまでに、液滴を発生させるための各種の原理が開発されてきたが、そのようなものとしては、たとえば、静電技術、磁気技術、圧電技術、電熱技術、機械的マイクロバルブ、および火花放電技術などが挙げられる。液滴発生のタイプとは関係なく、インクジェット技術は、基本的には、二つの基本的カテゴリー、すなわち連続インクジェット（ＣＩＪ）と、衝撃またはドロップ・オン・デマンド（ＤＯＤ）インクジェット技術とに分類される。
【０００４】
連続インクジェット技術は、ノズルを通して加圧したインキを放出させて、インキの液滴を発生させ、基材表面に連続的な流れで向かわせることを特徴としている。
【０００５】
衝撃インクジェット技術は、インキの供給が大気圧またはほぼ大気圧に維持されている点で、連続インクジェット技術とは異なっている。インキの液滴は、必要に応じて、液滴発生用変換器に制御された励起が印加された時のみノズルから吐出される。衝撃インクジェット（またはドロップ・オン・デマンド）技術は、主としてカラープリンターにおいて使用されている。
【０００６】
近年になって、カラープリンターの開発が進んで、基本色のイエロー、シアンおよびマゼンタならびに場合によってはブラックを用いてカラー印刷物を得ることが可能となった。これらのカラーは、リソグラフィー印刷、グラビア印刷およびフレキソ印刷などの確立されている印刷方法におけるプロセスカラーとして広く使用されている。
【０００７】
カラー印刷物の品質をさらに改良するために、特に写真印刷への応用が広まっていることから、いわゆる「スポットカラー」が使用されている。オフセット印刷においては、スポットカラーとは、単一の工程で印刷される純インキまたは混合インキによって作られる各種のカラーである。これらのスポットカラーは、４種の基本カラーに加えてオレンジおよびグリーン、または印刷画像の色域および鮮明さを拡張するような各種その他のカラーを含むことができる。
【０００８】
ＥＰ  １  ２０５  ５２１には、インクジェットプロセスのための顔料調製法が開示されており、それによれば広く各種の顔料を使用することが可能である。顔料調製物を製造する際には、すべての成分をミルの中で粉砕して、好ましくは粒子の９９％が１μｍ未満の粒子サイズを有するような粒子サイズを得る。１μｍ未満の粒子サイズを有する顔料は、多かれ少なかれ球状の性質を有しており、印刷物にメタリックな外観を与えることは不可能である。
【０００９】
ＪＰ  １１−３２３２２３  Ａには、ｐｖｄ法を用いて製造したメタリック顔料を含むインクジェット印刷インキが開示されている。
【００１０】
さらに、ＷＯ  ２００６／１０１０５４  Ａ１には、ｐｖｄ−メタリック顔料を含むインクジェット印刷インキの記載がある。
【発明の概要】
【発明が解決しようとする課題】
【００１１】
不都合なことには、リーゾナブルなコストで、高光沢性、高フロップ性、および高隠蔽力のような高品質を有し、メタリック効果またはメタリックな外観を有するインクジェット印刷物、特に写真印刷物を与えることは十分可能ではない。ｐｖｄ−メタリック顔料は極めて高価であり、またそれは集塊する傾向が強いために取扱いが容易でない。
【００１２】
本発明の一つの目的は、インクジェット印刷インキにおいて使用するのに適したアルミニウム効果顔料、さらにはメタリックな外観を有する印刷物を与え、受容可能な範囲のコストのインクジェット印刷インキを提供することである。本発明のまた別な目的は、インクジェット印刷インキ中で使用する場合に、集塊する傾向が減じられたアルミニウム効果顔料を提供することである。
【課題を解決するための手段】
【００１３】
その目的は、以下の性質を有するアルミニウム効果顔料を提供することにより解決される：
ａ）体積平均粒子サイズ分布曲線のｄ５０値が、約１μｍ〜１５μｍの範囲、
ｂ）それらのＳＥＭ画像を計数して求めた平均厚みｈ５０が１５〜１５０ｎｍ、
ｃ）前記アルミニウム効果顔料について、実質的に面に平行に整列させて測定したＸ線回折図が、［１１１］反射または［２２２］反射ではないメインピークを示す。
【００１４】
本発明のアルミニウム効果顔料の好ましい実施態様は、従属請求項２〜１２に規定されている。
【００１５】
本発明の基礎をなす目的は、さらに、本発明のアルミニウム効果顔料を含むインクジェット印刷インキによって解決される。
【００１６】
本発明のインクジェット印刷インキの好ましい実施態様は、従属請求項１４〜２４に規定されている。
【００１７】
さらに、本発明の目的は、請求項１３〜２４のいずれかのインクジェット印刷インキを、好ましくはインクジェットプリンターを使用して基材の表面の上に適用することを含む印刷方法によっても解決される。
【００１８】
好ましい実施態様は、従属請求項２６に規定されている。
【図面の簡単な説明】
【００１９】
【図１】顔料ＡのＸ線回折図である。
【図２】顔料ＣのＸ線回折図である。
【発明を実施するための形態】
【００２０】
本発明の目的は、さらに、請求項１３〜２４のいずれか１項に記載のインクジェット印刷インキを製造する方法によって解決されるが、その方法には、アルミニウム効果顔料を、インクジェット印刷インキの成分、たとえば、溶媒、希釈剤および／または結合剤と穏やかに混合することが含まれる。アルミニウム効果顔料を穏やかに混合するということは、その混合プロセスの間に、前記アルミニウム効果顔料が、その優れた光学的性質、たとえば反射率を損なうような損傷を受けないということを意味している。
【００２１】
さらに、本発明の目的は、インクジェット印刷インキ中で請求項１〜１２のいずれか１項のアルミニウム効果顔料を使用することによって解決される。アルミニウム効果顔料は、請求項１３〜２４のいずれか１項に特許請求されているようなインクジェット印刷インキの調製において使用するのが好ましい。
【００２２】
最後に、本発明の目的は、請求項１〜１２のいずれか１項に記載のアルミニウム効果顔料、または請求項１３〜２４のいずれか１項のインクジェット印刷インキを用いてコーティングされた物品によって解決される。そのような物品は、たとえば、紙、板紙、プラスチックまたは金属物質から製造した箔、ラベル、ガラス、セラミック物質、プラスチック物質もしくは金属物質から製造されたビンおよび容器、織物などとすることができる。
【００２３】
驚くべきことには、本発明を用いれば、インクジェット印刷インキの中に、高価で煩雑なｐｖｄ法を用いずに製造したアルミニウム効果顔料を組み入れることによって、高クラスなメタリックな外観を有するインクジェット印刷物を作成することが可能であることが見出された。驚くべきことには、さらに、本発明のアルミニウム効果顔料は、インクジェット印刷インキ中で使用した場合、集塊する傾向が減じられている。したがって、本発明のアルミニウム効果顔料は、ｐｖｄアルミニウム顔料、すなわち物理蒸着法によって得られるアルミニウム顔料に比較して、より容易にインクジェット印刷インキの中に組み入れることができる。
【００２４】
その印刷物の品質は、ｐｖｄ法によって製造されたアルミニウム顔料を使用して得られるものに極めて類似している。本発明のアルミニウム効果顔料は、湿式磨砕法によって製造される。磨砕したアルミニウム効果顔料を得るためのプロセスは、たとえばＥＰ  １  ６１３  ７０２  Ａ１に記載されている（この特許をここに引用することにより本明細書に取り入れたものとする）。簡略に説明すれば、そのアルミニウム効果顔料は、好ましくはほぼ球状のアルミニウム粒子を、ボールミルまたはパールミル中で磨砕することによって製造される。
【００２５】
本発明のアルミニウム効果顔料は、体積平均粒子サイズ分布曲線のｄ５０値が１μｍ〜１５μｍ、そしてＳＥＭ画像からの計数により求めた平均厚みｈ５０が１５〜１５０ｎｍという粒子特性の特定の組合せを有している点で、ＥＰ  １  ６１３  ７０２  Ａ１に記載されているものとは異なっている。
【００２６】
上述の性質の組合せを有するアルミニウム効果顔料が、インクジェット印刷インキ中で使用するのに適しているということが判明した。
【００２７】
アルミニウム効果顔料は微小板状の形状を有しており、そのために、それらは入射光を直接反射する微小な鏡のような機能を果たす。金属顔料のサイズ（ｄ５０）が１μｍ未満にまで下がると、小さ過ぎて板状の鏡としては機能しなくなる。しかしながら、金属顔料フレークのサイズ（ｄ５０値）が１μｍ以上では、驚くべきことには、これらの小さな金属フレークはまだアルミニウム効果顔料として機能する、すなわち、光を均一かつ直接的に反射することが可能である。
【００２８】
平均サイズが１５μｍを超えると、その顔料は、インクジェット構成物のたとえばチューブ、チャンネル、フィルター、ノズルなどの構成物をもはや通過することができない。全体の構成物のいくつかの部分で閉塞が起こり、インクジェットヘッド部が事実上操作不能となるであろう。
ｄ５０値は、レーザー散乱法を用いて測定した体積平均粒子サイズ分布に関連する。そのような粒子サイズは、たとえばＣｉｌａｓ  １０６４のような装置を用いて求められる。
【００２９】
アルミニウム効果顔料を含む画像が最も人をひきつける見え方を観察者に対して与えるためには、そのアルミニウム効果顔料またはフレークが基材の表面に対してランダムではなく実質的に平行に配列される必要がある。この場合には、入射光がかなり均一な様式で反射される。アルミニウム効果顔料がインクジェット印刷インキ中でランダムに配向された場合には、入射光もランダムに反射され、その結果、メタリックな輝きが低減し、観察者にとっては魅力ないものとなってしまう。
【００３０】
インクジェット印刷インキの液滴を基材の表面上に適用した後、たとえば加熱および／またはＵＶ照射を加えることによって、そのインクジェット印刷インキを乾燥または硬化させる。このプロセスは、基材の上にインキを付着させた直後に起きる。乾燥または硬化のための時間は、通常、ほんの一瞬から数分までの範囲であるが、その乾燥または硬化の機構に依存する。驚くべきことには、この極めて短い時間の間に、アルミニウム効果顔料が、印刷されたインキの表面に対して実質的に平行に配向する。
【００３１】
理論に束縛されることなく言えば、アルミニウム効果顔料のサイズが小さいために、適用した直後にインキ液滴の中で、そのアルミニウム効果顔料が極めて迅速に配向しやすくなっていると現在のところ考えられている。
【００３２】
本発明の好ましい実施態様においては、アルミニウム効果顔料が、約１μｍ〜１２μｍ、好ましくは約１．５μｍ〜８μｍ、最も好ましくは約２μｍから６μｍ未満までの範囲のｄ５０値（Ｃｉｌａｓ）を有している。
【００３３】
２〜５μｍの範囲の粒子直径すなわち粒子サイズ（ｄ５０値、Ｃｉｌａｓ）が、インクジェット印刷インキを印刷した後に得られるメタリック効果の点で、極めて優れていることが判明した。
【００３４】
少なくとも粒子サイズ分布曲線の９９％（ｄ９９）が、約１４μｍ未満の範囲にあるのが好ましい。少なくとも粒子サイズ分布曲線の９９％が、約１２μｍ未満の範囲であればより好ましい。
【００３５】
さらに、アルミニウム効果顔料の粒子サイズ分布（ＰＳＤ）が極めて狭いのが好ましい。アルミニウム効果粒子の１００％（ｄ１００）が、１５μｍ未満の粒子サイズを有しているのが好ましく、１２μｍ未満であればより好ましい。
【００３６】
本発明のまた別な好ましい実施態様においては、粒子サイズ分布曲線の１００％が、０．５〜８μｍの間、より好ましくは１〜７μｍの間の範囲にある。
【００３７】
確立されているインクジェット印刷インキ技術を使用するためには、最高で１２μｍまでの直径を有するアルミニウム効果顔料を使用するのが最も好ましいが、その理由は、たとえばインクジェット構成物のジェットノズル開口部またはその他の部分が、通常、約２０〜５０μｍの範囲であるからである。
【００３８】
基本的には、アルミニウム効果顔料のサイズの上限は、たとえばチューブ、チャンネル、フィルターおよびジェット開口部のような印刷構成物全体の寸法によって決まる。印刷構成物は、インクジェット印刷インキへのポンプとして機能することが可能であるものでなければならない。たとえば、インクジェットの印字ヘッドがより大きいジェット開口部を使用しているならば、より大きいアルミニウム効果顔料を使用することも可能である。
【００３９】
アルミニウム効果顔料の平均サイズ、好ましくは絶対サイズ（ｄ５０値、Ｃｉｌａｓ）の、ジェット開口部の直径に対する比率は、有利には０．０２〜０．５、好ましくは０．０３〜０．２、最も好ましくは０．０４〜０．１２の範囲であるとされてきた。
【００４０】
これらの平均サイズを有する微小板状の金属顔料は、通常使用されているジェット印字ヘッドのジェットノズルを通過するのに容易に適している。
【００４１】
ＳＥＭ画像を計数することによって求めた、アルミニウム効果顔料の平均厚みｈ５０が、１５〜１５０ｎｍであるのが好ましい。
【００４２】
基材の上に本発明のインクジェット印刷インキを適用した後の、その印刷されたインクジェット印刷インキの極めて人をひきつけるアルミニウム効果は、これらの極めて薄い平均厚みを有する金属顔料を用いた場合にのみ達成可能であることが判明した。
【００４３】
これらのアルミニウム効果顔料は、先に述べたようにそれらのＳＥＭ画像を計数することによって求めた平均厚みｈ５０が、１５〜１５０ｎｍである。平均厚みｈ５０が１５〜１００ｎｍであればより好ましく、２０〜８０ｎｍであればさらにより好ましい。
【００４４】
さらに、極めて好ましい平均厚みｈ５０は３０から８０ｎｍ未満までである。そのように薄いアルミニウム効果顔料を用いることによって、極めて高い光輝効果を達成することができる。高光沢性および高フロップ性に加えて、その印刷物はｐｖｄ−顔料に通常典型的な液状金属効果の外観も有している。
平均厚みｈ５０が８０〜１３０ｎｍであれば、輝度は低いが、それでも適度なメタリック効果は得ることができる。
【００４５】
ｈ５０が１５ｎｍ未満になると、顔料は透過性が高くなりすぎ、その反射特性が低下するためにもはや極めて暗く見える。ｈ５０が１５０ｎｍを超えると、アルミニウム効果顔料の光学的性能が低下し、顔料物質が無駄になるが、その理由は、隠蔽力、すなわち重量あたりのアルミニウム効果顔料の被覆率として計算される比被覆率が低下するためである。
【００４６】
粒子厚みは、通常、水被覆率（ＤＩＮ  ５５９２３による）を測定するか、および／または走査型電子顕微鏡法（ＳＥＭ）によって求める。水被覆率の測定では平均厚みが得られるだけであって、粒子厚みの分布は得られない。
【００４７】
集塊する傾向が強いことで知られているＰＶＤアルミニウム顔料では、この方法はまったく使用することができない。
この理由から、本発明のアルミニウム効果顔料の平均厚みはＳＥＭによって求めた。代表的な統計値を得るためには、通常、少なくとも１００個の粒子を分析する。
【００４８】
本発明のインクジェット印刷インキの中に組み入れる本発明のアルミニウム効果顔料は、そのＸ線回折パターンにおいて、ｐｖｄ−顔料とは顕著に異なっている。ＸＲＤ法（Ｘ線反射回折）によって微小板状のアルミニウム効果顔料の特性を明らかにするためには、測定する前に顔料を実質的に面に平行な方向に配向させる。
【００４９】
実質的に面に並行に整列させた本発明のアルミニウム効果顔料について測定したＸ線回折図（ＸＲＤ）は、通常、［１１１］反射または［２２２］反射ではない、一つまたは二つのメインピークを示す。
【００５０】
この測定は、市場で入手可能なほとんどのＸ線回折計で実施することが可能である。
【００５１】
本発明においては、「実質的に面に平行な整列」という用語は、その顔料の少なくとも８０％が、基材表面に対して±１５度以内の許容度で、基材表面に平行に配向されていることを意味している。
【００５２】
「［１１１］面」の名称は、ミラー指数を指している。［１１１］面は、面心立方格子の最密充填対角面である。
【００５３】
本発明のアルミニウム効果顔料の［１１１］反射は、たとえあったとしても、弱い。［２２２］反射はさらに弱く、おそらく検出不能であろう。
【００５４】
本発明のアルミニウム効果顔料のメインピークは、［２００］面および／または［２２０］面のそれらである。メインピークが［２００］面の一つであるのが、特に好ましい。
【００５５】
本発明のアルミニウム効果顔料の［１１１］／［２００］ピーク強度比は、常に＜１である。それが＜０．５であれば好ましく、＜０．１であれば最も好ましい。
【００５６】
この結果は、ｐｖｄ−顔料の場合とは対照的であって、これらの顔料では、［１１１］面または［２２２］面の反射に相当するメインピークを必ず示す。これらの結果は、箔の上にスパッタされたアルミニウムが、上述の反射率を有する実質的に単結晶を形成するというよく知られている事実を反映している。
【００５７】
これらの結果は、磨砕プロセスの間の、アルミニウム効果顔料の塑性変形状態の性質を反映したものであると考えられる。溶融アルミニウムをアトマイズすることによって通常得られる、通常多結晶であるアルミニウム粉体には、磨砕体として通常ボールまたは球体を使用した変形磨砕プロセスの際に強い剪断力がかかる。微結晶が相互に対して剪断を受け、最密充填の［１１１］面が剪断面を示す。当然のことであるが、研磨プロセスは微小板の表面に対して直角の方向におこるので、［１１１］面は面の表面から破壊される。その結果、磨砕プロセスが進行するにつれて、［１１１］面および二次の［２２２］面のピーク強度が低下する。それと同時に、［２００］面および［２２０］面に相当するピークが強くなり、最後にメインピークとなる。
【００５８】
アルミニウム効果顔料の走査型電子顕微鏡の画像を計数し、次式に従ってそれぞれの数値で重み付けした累積分布から計算した厚み分布の相対幅Δｈ（「厚みスパン」）は３０〜１４０％が好ましい。
Δｈ＝１００（ｈ９０−ｈ１０）／ｈ５０      （Ｉ）
［式中、ｈ９０は、前記アルミニウム効果顔料の絶対高さの９０％をカバーする顔料の数値であり、ｈ１０は絶対高さの１０％をカバーする顔料の数値であり、ｈ５０は絶対高さの５０％をカバーする顔料の数値である］
【００５９】
そのような顔料は、主としてＷＯ  ２００４／０８７８１６  Ａ２に開示されている（この特許をここに引用することにより本明細書に取り入れたものとする）。しかしながら、本発明のアルミニウム効果顔料は、体積平均粒子サイズ分布曲線のｄ５０値が１μｍ〜１５μｍ、ＳＥＭ画像からの計数により求めた平均厚みｈ５０が１５〜１５０ｎｍと粒子特性が特定の組合せになっている点で、ＷＯ  ２００４／０８７８１２  Ａ２から公知のものとは異なっている。
【００６０】
より好ましい実施態様においては、数値で重み付けした累積分布Δｈが、３０〜１００％、最も好ましくは３０〜７０％の範囲である。平均厚みｈ５０が１５〜８０ｎｍで、Δｈが３０から７０％未満までのアルミニウム効果顔料が、極めて好ましい。
【００６１】
本発明のアルミニウム効果顔料のそのように薄い粒子厚み分布曲線は、驚くべきことには、基材の上に本発明のインクジェット印刷インキを適用した後の光学効果として、ｐｖｄ−アルミニウム顔料に極めて類似した極めて高い光沢性とフロップ効果と液状金属効果とを与えることが判明した。
【００６２】
所望の高クラスな光学効果を得るためには、Δｈが低いことが必要である。１４０％を超えるΔｈを有する顔料は、インクジェット印刷インキ中で適切にスタックされない。さらに、配向するための時間が極めて短いために、良好な配向が達成できるのは、Δｈが１４０％未満、好ましくは１００％未満の顔料だけである。
【００６３】
本発明のインクジェット印刷インキには、請求項に記載されているような、粒子サイズおよび粒子厚みの分布曲線のスパンがかなり狭い、極めて薄いアルミニウム効果顔料が含まれており、それによって、本発明のインクジェット印刷インキを適用する途中およびその後に、実質的に全部のアルミニウム効果顔料を均一かつ短時間で配向させることが可能となっている。
【００６４】
本発明のアルミニウム効果顔料は、磨砕法によって得られる従来からのアルミニウム効果顔料に比較して、極めて高い隠蔽力を示す。
【００６５】
本発明のアルミニウム効果顔料は、好ましくは１１０ｎｍ未満、より好ましくは７５ｎｍ未満のｈ９０値を有する厚み分布曲線を示す。厚み分布のｈ９５値は、好ましくは１５０ｎｍ未満、より好ましくは１２０ｎｍ未満である。さらに、ｈ９９値は、好ましくは１４０ｎｍ未満、より好ましくは９０ｎｍ未満である。
【００６６】
本発明のアルミニウム効果顔料の厚み分布がそのように狭いために、印刷されたインクジェット印刷インキの印刷物におけるスタッキング性が極めて良好となる。したがって、本発明のこれらの顔料は、極めて良好な光沢性とフロップ効果を示す。
【００６７】
本発明のアルミニウム効果顔料のアスペクト比ｆは、好ましくは約３０〜５００の範囲、より好ましくはアスペクト比が約３５〜３００の範囲、最も好ましくは４０〜２００の範囲である。アスペクト比は、平均粒子サイズを平均粒子厚みで割り算した比率であって、次式（ＩＩ）で表される。
【００６８】
【数１】
2010533747.tif 000002
【００６９】
これらのアスペクト比は、インクジェット印刷インキを基材の表面に適用した後に、アルミニウム効果顔料を配向させるのに要する時間を最短とするために有用であることが見出された。
【００７０】
本発明のインクジェット印刷インキのために使用される本発明のアルミニウム効果顔料は、リーフィングタイプのものであっても、非リーフィングタイプのものであってもよい。本発明の好ましい実施態様においては、アルミニウム効果顔料はリーフィング顔料である。リーフィング顔料は、それ自体が配向した形で、すなわち基材の上に印刷した後に、インクジェット印刷インキの表面でその基材の表面に実質的に平行に配列するが、それに対して、非リーフィング顔料は、それ自体がインクジェット印刷インキの中で、それが適用された基材と乾燥した印刷インキとの間に均一に配列する。
【００７１】
本発明においてはリーフィング性のアルミニウム効果顔料を使用するのが好ましく、それによって、得られる印刷画像が、観察者に対して、極めて光輝性が高く艶のある外観を与える。そのリーフィング挙動は、たとえばステアリン酸を用いてアルミニウム効果顔料をコーティングすることによって導入することができる。
【００７２】
ｐｖｄ−プロセスによって製造されたアルミニウム顔料を含むインクジェット印刷インキは、インクジェット印刷インキ中でアルミニウム粒子が集塊したり沈降したりする、ある種の問題点を有している。そのような問題を克服しようと、極めて大量の分散用添加剤および／または抗沈降剤を使用することが試みられてきている。
【００７３】
驚くべきことには、本発明のインクジェット印刷インキにおいては、このような問題は、大して深刻なことではない。
【００７４】
理論に捕らわれることを望むものではないが、このような利点が得られるのは、本発明のアルミニウム効果顔料の表面がある程度の粗さを有しているためであろうと考えられる。本発明のアルミニウム効果顔料は、その製造プロセスが原因で、実質的に完全に平坦な表面を有し波打ちの無いｐｖｄ−顔料よりも、高い程度の粗さと波打ちを示す。しかしながら、本発明のアルミニウム効果顔料がそのより高い程度の粗さを有していることによって、アルミニウム効果顔料が相互に面に完全に平行に付着して、次いで顔料が強い集塊を起こすことを防いでいる。ｐｖｄ−顔料とは対照的に、本発明のアルミニウム効果顔料は、その微小板の間で、極めて小スケールの点接触のみを示すことができる。したがって、ファンデルワールス力または水素結合のような極めて近距離の引力の働きが最小限となり、その結果として、集塊または凝集の過程が顕著に抑制されるか、好ましくは完全に回避される。
【００７５】
そのような新規なアルミニウム効果顔料を製造するためには、十分に確立された技術を用いて、アルミニウムを溶融させてからアトマイズする。アトマイズによって得られた球状の粒子を、次いでパールミルまたはボールミル中で磨砕して、所望の粒子サイズのアルミニウム効果顔料を得る。金属粒子をボールミル磨砕またはパールミル磨砕するプロセスは、「ホールプロセス」として当業者には公知の確立されたプロセスである。
【００７６】
極めて薄い顔料を得るためには、２〜１３ｍｇ／球体の重量を有する材料から製造した球状のボールを使用しなければならない。好適なボールはガラス球である。さらに、板状の形状である本発明のアルミニウム効果顔料を製造するための出発材料としては、微細なアルミニウムグリットを使用するのが好ましい。
【００７７】
この薄いアルミニウム効果顔料を製造するのに使用するアルミニウムグリットの平均粒子サイズｄ５０は＜２０μｍであり、より好ましくは＜１５μｍ、さらにより好ましくは＜１０μｍ、もっとより好ましくは＜８μｍである。本発明のさらに別な好ましい実施態様においては、平均粒子サイズ分布が次のようであることを特徴とする：ｄ１０＜３μｍ、ｄ５０＜５μｍ、ｄ９０＜８μｍ。
【００７８】
極めて狭い厚み分布を有する極めて薄いアルミニウム効果顔料、たとえば、平均厚みｈ５０が１５〜８０ｎｍで、Δｈが３０から７０％未満までのアルミニウム効果顔料を得るためには、サイズ分布が狭い極めて微細なアルミニウムグリットを使用するのが好ましい。好ましくは、ｄｇｒｉｔ，１０＜３．０μｍ、ｄｇｒｉｔ，５０＜５．０μｍ、ｄｇｒｉｔ，９０＜８．０μｍの粒子サイズ特性を有するアルミニウムグリットを使用する。より好ましくは、ｄｇｒｉｔ，１０＜０．６μｍ、ｄｇｒｉｔ，５０＜２．０μｍ、ｄｇｒｉｔ，９０＜４．０μｍの粒子サイズ特性を有するアルミニウムグリットを使用する。
【００７９】
本発明のまた別な好ましい実施態様においては、腐食防止材料の層を用いてアルミニウム効果顔料をコーティングする。
【００８０】
その腐食防止材料は、金属酸化物および／または有機ポリマー物質の包埋層で作ることができる。
【００８１】
その金属酸化物層は、シリカ、アルミナ、酸化チタン、酸化鉄、およびそれらの混合物を含んでいるのが好ましい。腐食防止層としてシリカを使用するのが最も好ましい。この金属酸化物層、好ましくは酸化ケイ素層の平均厚みは、好ましくは１０〜４０ｎｍの間、さらに好ましくは１５ｎｍ〜３０ｎｍの間である。
【００８２】
金属酸化物の層は、攪拌したアルミニウム効果顔料の存在下で、可溶性の金属塩を加水分解することによって、金属顔料の表面に適用してもよい。たとえば、金属塩化物の塩は水中で加水分解することができる。
【００８３】
アルミニウム効果顔料を金属酸化物の層を用いてコーティングするために、ゾル−ゲルプロセスを使用するのが好ましい。たとえば、アルコール系媒体中で、アルミニウム効果顔料、十分な量の水、および場合によっては酸または塩基のような触媒を撹拌しながら、テトラアルコキシシラン、たとえば、テトラエトキシシランまたはテトラメトキシシランを加水分解することによって、ＳｉＯ２の包埋層を適用してもよい。
【００８４】
本発明のインクジェット印刷インキ中のアルミニウム効果顔料の量は、前記インクジェット印刷インキの全重量を基準にして、好ましくは約０．１〜３０重量％、より好ましくは約０．５〜２０重量％、さらにより好ましくは約１〜１５重量％の範囲である。
【００８５】
本発明のまた別な好ましい実施態様においては、アルミニウム効果顔料の含量は、前記インクジェット印刷インキの全重量を基準にして、約２．５〜８重量％の範囲である。
【００８６】
本発明のまた別な実施態様においては、インクジェット印刷インキは結合剤を含む。このインクジェット印刷インキは溶媒系であるのが好ましい。結合剤の量は、前記インクジェット印刷インキの全重量を基準にして、１〜９９重量％の範囲である。
【００８７】
インクジェット印刷インキを適用する基材の性質に依存して、インクジェット印刷インキ中に結合剤を存在させるか、または存在させない。結合剤が基材の一部となっている、たとえば粘着性物質を含む特殊なインクジェット印刷紙のような場合には、インクジェット印刷インキが結合剤を含んでいる必要はない。
【００８８】
本発明のまた別な好ましい実施態様においては、インクジェット印刷インキは、（１種または複数の）溶媒系または水系であり、前記インクジェット印刷インキの全重量を基準にして、約１〜５０重量％の範囲の結合剤を含む。さらに、結合剤の含量を、前記インクジェット印刷インキの全重量を基準にして、約２〜３５重量％とするのが好ましい。結合剤の含量が約３〜２５重量％の範囲であれば、より好ましい。
【００８９】
照射硬化性インクジェット印刷インキ、特にＵＶインクジェット印刷インキのためのまた別な好ましい実施態様においては、希釈剤が、結合剤としても機能する反応性希釈剤である。反応性希釈剤、たとえば液状オリゴマーおよびモノマーの量は、前記インクジェット印刷インキの全重量を基準にして、１〜９９重量％、好ましくは１０〜９５％、より好ましくは４０〜９０重量％の範囲である。
【００９０】
すなわち、本発明の実施態様においては、反応性希釈剤が結合剤ともなり得る。
【００９１】
照射硬化性インクジェット印刷インキ、特にＵＶインクジェット印刷インキのためのまた別な好ましい実施態様においては、希釈剤が、非反応性希釈剤である。
【００９２】
結合剤は、インクジェット印刷インキにおいて通常使用されるいかなる結合剤であってもよい。好ましい結合剤は以下のような結合剤であるが、これらに限定される訳ではない：ＵＶ硬化性アクリル系モノマーおよびオリゴマー、さらには各種のタイプの樹脂、たとえば、炭化水素樹脂、変性ロジン樹脂、ポリエチレングリコール樹脂、ポリアミド樹脂、ポリビニルブチラール樹脂、ポリビニルピロリドン樹脂、ポリエステル樹脂、ポリウレタン樹脂、ポリアクリル樹脂、ポリアクリルアミド樹脂、ポリ塩化ビニル樹脂、ケトン樹脂、ポリビニルアルコール樹脂、変性セルロースもしくは変性ナイロン樹脂、もしくは有機溶媒に可溶性のその他の樹脂、またはそれらの混合物。
【００９３】
溶媒系または水系インクジェット印刷インキが、前記インクジェット印刷インキの全重量を基準にして、約１０〜９５重量％の量の溶媒含量を有しているのが好ましい。本発明のまた別な好ましい実施態様においては、溶媒含量が約２０〜９４重量％であり、より好ましくは５０〜９３重量％である。
【００９４】
インクジェット印刷インキ技術に好適な各種の溶媒または溶媒混合物を使用することができる。好適な溶媒は、水、アルコール、エステル、エーテル、チオエーテル、グリコールエーテル、グリコールエーテルアセテート、アミン、アミド、ケトン、および／または炭化水素、またはそれらの混合物である。
【００９５】
アルコールの例は、アルキルアルコール、たとえば、メチルアルコール、エチルアルコール、プロピルアルコール、イソプロピルアルコール、ブチルアルコール、ペンチルアルコール、ヘキシルアルコール、フッ素化アルコールまたはそれらの混合物である。
【００９６】
ケトン溶媒の例は、アセトン、メチルエチルケトンもしくはシクロヘキサノン、ジイソブチルケトン、メチルプロピルケトン、ジアセトンアルコール、Ｎ−メチルピロリドン、またはそれらの混合物である。
【００９７】
エステルの例は、酢酸メチル、酢酸エチル、酢酸１−メトキシ−２−プロピル、酢酸プロピル、酢酸ブチル、プロピオン酸メチルもしくはプロピオン酸エチル、グリコールエーテルアセテート、ブチルグリコールアセテート、またはそれらの混合物である。
【００９８】
エーテル溶媒の例は、ジエチルエーテル、ジプロピルエーテル、テトラヒドロフラン、ジオキサン、エチレングリコールエーテル、特にエチレングリコールエチルエーテルもしくはエチレングリコールメチルエーテル（それらは商標Ｃｅｌｌｏｓｏｌｖｅ（登録商標）として市販されている）、メトキシプロパノール、またはそれらの混合物である。
【００９９】
さらに、有機溶媒の好適な例は、常温常圧下で液状であるジエチレングリコール化合物と、常温常圧下で液状であるジプロピレングリコールまたは１−メトキシ−２−ブチルグリコール化合物との混合物を含む。
【０１００】
アミン溶媒の例は、トリエタノールアミンおよびジメチルエタノールアミンである。アミド溶媒の例は、Ｎ−メチルピロリドンおよび２−ピロリドンである。
【０１０１】
炭化水素は以下のものからなる群より選択されうる：テルペン炭化水素、たとえば、ピネン、リモネン、テルピノレン；脂肪族炭化水素、たとえば、ヘプタン、ミネラルスピリッツ、ストッダード溶媒；ならびに芳香族炭化水素、たとえば、トルエン、キシレン、ソルベントナフサ、ならびにそれらの混合物。
【０１０２】
また別な実施態様においては、本発明のインクジェット印刷インキが、照射硬化性インキ、特にＵＶ硬化性インキであって、前記溶媒を、前記インクジェット印刷インキの全重量を基準にして、約０〜５０重量％の量で含む。溶媒含量が０〜１０重量％であればより好ましいが、その理由は、ＵＶ硬化性インキにおいては、溶媒は通常不要であるからである。本発明の特に好ましい実施態様においては、ＵＶ硬化性インクジェット印刷インキは溶媒を含まない。
【０１０３】
本発明のまた別な実施態様においては、インクジェット印刷インキは、ブルックフィールド粘度計ＬＶモデルＤＶ−ＩＩ＋でスピンドルＮｏ．６１を使用し、１００ｒｐｍ、温度２１℃で測定して、約１〜１００ｃｐｓの範囲の粘度を有している。インクジェット印刷インキの粘度は、好ましくは約３ｃｐｓ〜３０ｃｐｓの範囲、より好ましくは５〜２０ｃｐｓの範囲である。
【０１０４】
粘度は、使用される印字ヘッドのタイプ、その上に印刷される基材、および／またはインクジェット印刷インキの組成に合わせて調節することができる。
【０１０５】
本発明のまた別な実施態様においては、インクジェット印刷インキが、２０〜５０ｍＮ／ｍの表面張力を有する。表面張力が２０ｍＮ／ｍ未満であると、インクジェット印刷インキ組成物が、インクジェット記録のための印字ヘッドの表面上で濡れて広がったり、そこからしみ出したりして、場合によっては、インキ液滴の吐出が困難となる。表面張力が５０ｍＮ／ｍを超えると、インキ組成物が記録媒体の表面上で濡れて広がらず、場合によっては、良好な印刷の実施ができなくなる。
【０１０６】
インクジェット印刷インキには、添加剤、たとえば分散剤、抗沈降剤、潤滑剤、湿潤剤、界面活性剤、浸透剤、ｐＨ調節剤、殺虫剤、またはそれらの混合物を含んでいるのが好ましい。
【０１０７】
分散剤は、インクジェット印刷インキのすべての成分、より詳しくはアルミニウム効果顔料を均質に分散させて、もしあるとしても、いかなる集塊の傾向も回避するのに役立つ。分散剤は、インクジェット印刷インキのすべての成分の均質な分散性を改良することができるが、それは使用する成分の性質に依存する可能性がある。分散剤は、脂肪酸またはその混合物からなる群より選択されるのが好ましい。
【０１０８】
有機溶媒を使用する場合には、本発明のインクジェット印刷インキ組成物は、分散剤を含むことができる。分散剤としては、通常のインキ組成物、たとえばグラビアインキ、オフセットインキ、凹版インキまたはスクリーン印刷インキなどで使用されているいかなる分散剤も使用することができる。特に、有機溶媒の溶解パラメーターが８〜１１である場合に効果的に機能する分散剤を使用するのが好ましい。そのような分散剤としては、市販品を利用することも可能であって、その具体例としては以下のものが挙げられる：Ｓｏｌｓｐｅｒｓｅ  ２００００、２４０００、３０００、３２０００、３２５００、３３５００、３４０００、および３５２００（Ａｖｅｃｉａ  Ｋ．Ｋ．）、またはＤｉｓｐｅｒｂｙｋ−１０６、１１１、１０２、１６１、１６２、１６３、１６４、１６６、１８０、１９０、１９１、および１９２（ＢＹＫ−Ｃｈｅｍｉｅ  ＧｍｂＨ）。
【０１０９】
さらに好ましい実施態様においては、本発明のインクジェット印刷インキ組成物は、抗沈降剤を含む。この物質で、インキの中のフレーク状のアルミニウム効果顔料が沈降することを防止することが期待される。例としては以下のものが挙げられる：Ｂｙｋ（登録商標）−４０５と熱分解シリカとの組合せ、変性尿素、たとえばＢｙｋ（登録商標）−４１０およびＢｙｋ（登録商標）−４１１、またはワックス、たとえばＢｙｋ  Ｃｅｒａｍａｔ（登録商標）２３７、Ｃｅｒａｍａｔ（登録商標）２５０、Ｃｅｒａｆａｋ（登録商標）１０３、Ｃｅｒａｆａｋ（登録商標）１０６、またはＣｅｒａｔｉｘ（登録商標）８４６１。水性インキ配合物においては、Ｂｙｋ（登録商標）−４２０が特に好ましい。
【０１１０】
潤滑剤は、印字ヘッド構造の中での、インクジェット印刷インキの通過性を改良するのに役立つ。潤滑剤は、脂肪酸、たとえばステアリン酸もしくはオレイン酸、脂肪酸エステル、およびそれらの混合物からなる群より選択されるのが好ましい。
【０１１１】
湿潤剤は、水系インクジェット印刷インキ中で使用して、特に印字ヘッドの中にあるときの乾燥を回避する。湿潤剤は、蒸発速度を抑制し、ジェットオリフィスで蒸発が起きた場合に染料の沈降を防止する。湿潤剤は、ポリオール、たとえば、グリコール、グリセリン、ソルビトール、ポリビニルアルコール、およびそれらの混合物からなる群より選択されるのが好ましい。
【０１１２】
微生物の生長を防止するために、インクジェット印刷インキの中に殺虫剤を組み入れることができる。たとえば、ポリヘキサメチレンビグアニド、イソチアゾロン、イソチアゾリノン、たとえば、５−クロロ−２−メチル−４−イソチアゾリン−３−オン（ＣＩＴ）、２−メチル−４−イソチアゾリン−３−オン（ＭＩＴ）など、またはそれらの混合物を使用することができる。
【０１１３】
アルミニウム効果顔料に加えて、各種の着色剤をインクジェット印刷インキの中に組み入れることができる。たとえば、各種のブラック着色剤、たとえば、Ｃ．Ｉ．ソルベントブラック２７、２８、２９、３５、４５；各種のブルー着色剤、たとえば、Ｃ．Ｉ．ダイレクトブルー８６、１９９；Ｃ．Ｉ．ソルベントブルー２５、４４、４８、６７、７０；各種のレッド着色剤、たとえば、Ｃ．Ｉ．アシッドレッド５２；Ｃ．Ｉ．ソルベントレッド４９、１７２；Ｃ．Ｉ．ディスパースレッド６０；Ｃ．Ｉ．ピグメントレッド１２２；Ｃ．Ｉ．および／または各種のイエロー着色剤、たとえば、アシッドイエロー２３；Ｃ．Ｉ．ダイレクトイエロー８６；Ｃ．Ｉ．ディスパースイエロー１１９；Ｃ．Ｉ．ソルベントイエロー１６２；ソルベントイエロー１４６；Ｃ．Ｉ．ピグメントイエロー１７などを、本発明のインクジェット印刷インキとの組合せで使用することができる。
【０１１４】
本発明の基礎をなす目的は、さらに、請求項１〜１８のいずれか１項のインクジェット印刷インキを、基材の表面上に好ましくはインクジェットプリンターを使用して適用し、印刷する方法の提供により解決される。
【０１１５】
基材は、塗工紙または非塗工紙、塗工板紙または非塗工板紙、プラスチック、金属、セラミックス、ガラス、織物、およびそれらの組合せからなる群より選択するのが好ましい。最も好ましい基材はプラスチックである。
【０１１６】
本発明のインクジェット印刷インキは、市販されているインクジェットプリンターを使用して基材に適用することができる。インクジェットプリンターが、アルミニウム効果顔料含有のインクジェット印刷インキを保持するための容器を有しているのが好ましい。印刷する前に、印刷装置のノズルまたはその他の部品を閉塞する可能性がある、残存する可能性がある凝集粒子を除去するのに適したメッシュサイズを有する篩に、アルミニウム効果顔料含有のインクジェット印刷インキを通過させて、濾過するのが好ましい。
【０１１７】
本発明の目的は、さらに、請求項１３〜２４のいずれか１項に記載のインクジェット印刷インキを製造するための方法によって解決されるが、それには、本発明のアルミニウム効果顔料を、インクジェット印刷インキの成分、たとえば、（１種または複数の）結合剤、（１種または複数の）溶媒、（１種または複数の）添加剤など、先に詳しく説明したようなものと、穏やかに混合することが含まれる。
【０１１８】
本発明のインクジェット印刷インキ組成物は、たとえば以下の方法によって調製することができる：最初に、本発明のアルミニウム効果顔料、場合によっては分散剤、および液状溶媒および／または液状結合剤および／または希釈剤を、アルミニウム効果顔料を損傷しないように、穏やかに混合する。次いで、インクジェット印刷インキを、ボールミル、パールミル、ビーズミル、超音波、ジェットミルなどにより調製し、所望のインクジェット印刷インキ特性となるように調節を実施する。次いで、場合によっては、液状溶媒および／または添加剤、たとえば分散助剤、粘度調節剤および／またはバインダー樹脂を添加するか、または撹拌下で付加的に添加し、それによって本発明のインクジェット印刷インキを得る。
【０１１９】
特許請求された方法の重要な見地は、先にも説明しように、混合プロセスの間にアルミニウム効果顔料が損傷を受けないということである。特別の性能を維持するためには、アルミニウム効果顔料の微小板構造を保持しなければならない。アルミニウム効果顔料を曲げたりひねったりすると、その特有の鏡面性が著しく損なわれることになる。
【０１２０】
たとえば、本発明のインクジェット印刷インキの成分は、超音波浴を使用し、次いで磁気撹拌によって穏やかに混合することができる。
【０１２１】
本発明のインクジェット印刷インキは、各種のインクジェット印刷インキ技術を用いて使用することができる。本発明のインクジェット印刷インキ組成物は、各種のインクジェット記録系に適用することができる。すなわち、各種のインクジェット記録系、たとえば、静電引力を利用してインクジェット印刷インキが吐出される電場制御系、圧電素子の駆動圧力を利用してインキが吐出されるドロップ・オン・デマンド系（または加圧パルス系）、さらには、高熱によって気泡を形成させ、それを成長させることにより発生する圧力を利用してインキが吐出されるバブル系または加熱系などに適用することができる。
【０１２２】
本発明のインクジェット印刷インキは、連続インクジェット（ＣＩＪ）または、衝撃もしくはドロップ・オン・デマンド（ＤＯＤ）インクジェット技術を用いて使用するのが好ましい。
【０１２３】
本発明について、以下の非限定的な実施例によってさらに説明する。好ましい実施態様のみを示し、説明していることを理解されたい。当業者には自明のことであるが、本発明のコンセプトの基礎となっている精神と範囲から外れることなく、各部分のある種の変更、各種の改変および再配列をすることが可能であり、添付の請求項の範囲に示されている限りを除き、本明細書に示され説明された特定の形態に限定される訳ではない。
【０１２４】
顔料Ａ
ａ）アルミニウムのアトマイズおよびアルミニウムグリットの分離：
アルミニウムのバレルを工業炉（Ｃｏｍｐａｎｙ  Ｉｎｄｕｇａ；容量、２．５トン）の中に連続的に供給し溶融させた。プレクッカーにおいて、溶融アルミニウムの温度を７２０℃に保持した。インジェクターの原理で動作する数本のインジェクターをその熔融物の中に浸漬した。アルミニウム熔融物を、垂直上方にアトマイズさせた。アトマイズ用ガスは圧縮して約２０バールとし、約７００℃にまで加熱した。不活性ガス（窒素）の中を飛行している間に、アルミニウムグリッドを冷却、固化させた。アルミニウムグリットをサイクロン中で捕集すると、１４〜１７μｍのｄ５０を特徴とするグリットが得られた。さらなる分離で、グリットをマルチサイクロンに供給すると、２．３〜２．８μｍのｄ５０値を有するグリットが得られた。最終的には、極めて微細なグリットがフィルター中に捕集された。このグリットは、ｄ１０値が０．４μｍ、ｄ５０値が１．０〜１．９μｍ、ｄ９０値が２．０〜３．８μｍであった。
【０１２５】
ｂ）磨砕
バレルミル（長さ：３２ｃｍ、幅：１９ｃｍ）に、４ｋｇのガラス球（直径：２ｍｍ）、７５ｇのａ）からの微細アルミニウムグリッド、２００ｇのホワイトスピリットおよび３．７５ｇのオレイン酸を供給した。次いで、その混合物を５８ｒｐｍの回転速度で１５時間かけて磨砕すると、極めて薄いアルミニウムフレークが得られた。ミネラルスピリットを用いて洗浄することによりその生成物を分離し、次いで２５μｍメッシュの篩を使用して湿式篩プロセスで篩別した。吸引フィルターを使用して、微細生成物をミネラルスピリットから実質的に分離し、最終的に、顔料を、ラボラトリーミキサー中でイソプロパノールを用いて固形分含量が約５０重量％のペーストとした。
【０１２６】
以下においては、この顔料ペーストを顔料Ａと呼ぶ。
【０１２７】
ｃ）粉砕：
イソプロパノールを用いて顔料Ａを希釈して１０％分散体とし、次いでパールミル（ＤＲＡＩＳ  ＰＭＬ  Ｈ／Ｖ  ＳｕｐｅｒＴｅｘ）中でステンレススチール球（直径：０．７〜０．９ｍｍ）を使用して粉砕した。磨砕時間は４時間であった。
【０１２８】
明細：
粉砕後の顔料分散体は、以下の特性を有する粒子サイズ分布（ｐｓｄ＊）を有していた：Ｄ１０＝１．１μｍ；Ｄ５０＝３．２μｍ；Ｄ９０＝６．３μｍ、Ｄ９９＝９．５μｍ、Ｄ１００＝１２．０μｍ。
【０１２９】
＊レーザー粒度計Ｃｉｌａｓ  １０６４（Ｃｉｌａｓ、Ｆｒａｎｃｅ）を用いて測定。
粉砕の後、顔料分散体を、ＰＭ（メトキシプロパノール）を用いた溶媒交換プロセスにかけ、イソプロパノールおよびメトキシプロパノールの混合物中５０重量％のペーストを得た。
【０１３０】
以下においては、この顔料ペーストを顔料Ｂと呼ぶ。
【０１３１】
顔料Ｃ：
出発顔料：市販のＰＶＤアルミニウム分散体：「Ｍｅｔａｌｕｒｅ  Ｗ」（イソプロパノール中の分散体で固形分含量２０重量％）Ｅｃｋａｒｔ  ＧｍｂＨ  ＆  Ｃｏ．ＫＧにより販売。
粒子サイズ分布（ＰＳＤ）：Ｄ１０＝３μｍ；Ｄ５０＝１１．５μｍ；Ｄ９０＝１９．０μｍ。
以下においては、この顔料分散体を顔料Ｃと呼ぶ。
【０１３２】
粉砕および溶媒交換（顔料Ｄ）：
Ｍｅｔａｌｕｒｅ  Ｗ（顔料Ｃ）分散体をイソプロパノールを用いて希釈して、１０％分散体とした。次いで、その分散体をパールミル（ＤＲＡＩＳ  ＰＭＬ  Ｈ／Ｖ  ＳｕｐｅｒＴｅｘ）中でステンレススチール球（直径：０．７〜０．９ｍｍ）を使用して粉砕した。添加剤（ＤｉｓｐｅｒＢｙｋ  １０６）を添加して、金属顔料の集塊を防止した。磨砕時間は４時間であった。
その粉砕した顔料は、以下の特徴の粒子サイズ分布（ＰＳＤ）＊を有していた：Ｄ１０＝０．６μｍ；Ｄ５０＝２．２μｍ；Ｄ９０＝４．６μｍ；Ｄ１００＝１０μｍ。
【０１３３】
その粉砕した顔料分散体をさらに溶媒交換プロセスにかけ、ＰＧ（プロピルグリコール）中３０％分散体を得た。
【０１３４】
顔料の特性解析：
ａ）平均粒子厚み
ＳＥＭ試験のために以下の記載に従って試料を調製した。
アルミニウム効果顔料ＢおよびＤは、それぞれの場合においてペーストまたは分散体の形態で存在していたので、それぞれまずアセトンを用いて洗浄してから、乾燥させる。
【０１３５】
電子顕微鏡法において慣例的に使用される樹脂、たとえばＴＥＭＰＦＩＸ（Ｇｅｒｈａｒｄ  Ｎｅｕｂａｕｅｒ  Ｃｈｅｍｉｋａｌｉｅｎ、Ｄ−４８０３１  Ｍｕｎｓｔｅｒ、Ｇｅｒｍａｎｙ）を、試料プレートに適用して、ホットプレート上で加熱して軟化させる。次いで、その試料プレートをホットプレートから外して、それぞれのアルミニウム粉体を、軟化した樹脂の上に散布する。冷却の結果として樹脂は再び固体となり、分散されたアルミニウム効果顔料は、接着性と重力の相互作用のために、試料プレートに対してほとんど垂直に立って固定された状態に調製することが可能である。その結果、電子顕微鏡で横方向に容易に顔料を測定することができる。厚みの測定においては、顔料の方位角αは、表面に対して法線方向の面に対して評価され、次式に従って厚みｈｅｆｆを評価したときに認められる。
ｈｅｆｆ＝ｈｍｅａｓ／ｃｏｓα
【０１３６】
累積破過曲線は、相対出現頻度を利用して、ｈｅｆｆ値からプロットしたものとした。少なくとも約１００個の粒子を計数した。これらのデータから、平均厚み分布からのｈ１０、ｈ５０およびｈ９０値を評価することができた。平均厚みの目安として、ｈ５０値を採用した。
【０１３７】
【表１】
2010533747.tif 000003
【０１３８】
ａ）Ｘ線回折法
顔料ＡおよびＣを、Ｘ線回折によって分析した。Ｔｈｅｒｍｏｅｌｅｋｔｒｏｎ（Ｅｃｏｂｌｅｎｓ製、Ｓｗｉｔｚｅｒｌａｎｄ、タイプＸ’ｔｒｏｎ）の粉体回折計を使用した。Ｘ線源は銅チューブとし、Ｋα１，２線を励起源として使用した。装置は、ブラッグ−ブレンターノ配置に従って整備した。測定には数時間かかった。
【０１３９】
いくぶんかのアセトンを用いて顔料を洗浄し、その顔料−アセトン分散体の数滴を回転円板の上に置き、室温で乾燥させた。この手順の間に、顔料は下地に対して実質的に平行な配置で配向した。
【０１４０】
図１および２に、顔料Ａおよび顔料Ｃの回折図を示す。検出されたＸ線の強度を、測定角の関数としてプロットしてある。アルミニウムで予想される、いくつかの結晶面の回折に相当するピーク位置（ＩＣＤＤ、すなわちＩｎｔｅｒｎａｔｉｏｎａｌ  Ｃｅｎｔｒｅ  ｆｏｒ  Ｄｉｆｆｒａｃｔｉｏｎ  Ｄａｔａによる）を直線でマークしてある。
【０１４１】
顔料Ｃの回折図（図２）は、［１１１］面および［２２２］面のところだけ、際だった強度のピークを示している。［２２２］面に相当するピークは［１１１］面よりも高次側にあり、その強度はかなり低い。これらの知見は、その顔料が実質的に単結晶構造であることを示唆しており、それに対して最密充填の［１１１］面は微小板の表面に対して平行に位置している。
【０１４２】
図１においては、顔料Ａの回折図が、［２００］面の反射に相当する顕著なピークを示していることが認められる。［２２０］面に相当するさらなる信号と、強度がかなり弱いものの、それぞれ［１１１］面および［３１１］面に相当する信号が認められる。積分時間を長くとったにも関わらず、全部の信号強度が、顔料Ｃ（ｐｖｄ−顔料）に比較して明らかに弱い。したがって、湿式磨砕法により製造した顔料Ａの結晶特性は、ｐｖｄ−顔料に比較して顕著に弱い。
そのような反射は、塑性変形状態にあるアルミニウム効果顔料に特有のものであって、そのため、それらは、研磨プロセスの際のアルミニウム効果顔料の物理的状態を反映している。
【０１４３】
本発明による実施例１：
従来法により磨砕した極薄アルミニウム顔料（顔料Ｂ）をベースとする溶媒系インクジェット流体
ポリアミド樹脂をベースとするインキビヒクルの調製：インキビヒクルＡ
ポリアミド樹脂１                  １５部
１−ヘキサノール                  ５５部
Ｎ−メチルピロリドン（ＮＭＰ）    ３０部
１＝Ａｒｉｚｏｎａ  ｃｈｅｍｉｃａｌ  Ｓａｖａｎｎａｈ、ＧＡ、ＵＳＡによって供給される低分子量ポリアミド樹脂ＳＩ−１８−１２９
【０１４４】
溶媒ブレンド物を加熱して７５℃とし、樹脂を徐々に添加する。中速ミキサーを用いてその混合物を撹拌し、樹脂粒子を全部溶解させる。
そのできあがった樹脂溶液を冷却して室温としてから、サブミクロンメディアフィルターを通して濾過する。
【０１４５】
インクジェット印刷インキの調製：
４部の顔料Ｂを９６部のインキビヒクルＡにゆっくりと添加し、中速分散器を用いて１５分間連続的に撹拌する。次いで超音波浴中でその混合物をさらに５分間処理する。
次いで、２０μｍメッシュのフィルターを通してできあがったインクジェット印刷インキを濾過して、製造プロセスの間にできた望ましくない大きな粒子または凝集物を除去する。
【０１４６】
印刷：
できあがったインクジェット印刷インキを、撹拌機を用いて連続的に撹拌することが可能な容器に移す。そのインクジェット印刷インキを、印字ヘッドの作動に必要な周辺機器を取り付けた印字ヘッド構造の中に供給する。吐出温度を調節して、８〜２０ｃＰの範囲の所望の流体粘度となるようにする。
印字ヘッド：Ｓｐｅｃｔｒａ  Ｎｏｖａ  ＰＨ２５６／８０ＡＡＡ
サポートシステム：Ｓｐｅｃｔｒａ  Ａｐｏｌｌｏ  ２印字ヘッドサポートキット
条件：吐出温度７０℃
吐出周波数５ｋＨｚ
【０１４７】
比較例２：
ＰＶＤアルミニウム顔料調製物（顔料Ｂ）をベースとする溶媒系銀色インクジェット流体
ポリアミド樹脂をベースとするインキビヒクルの調製：インキビヒクルＡ
実施例１の記載と同じインキビヒクルの調製
【０１４８】
インクジェット印刷インキの調製：
４部の顔料Ｄを９６部のインキビヒクルＡに添加し、高速分散器を用いて３０分間連続的に撹拌する。
次いで、２０μｍメッシュのフィルターを通してできあがったインクジェット流体を濾過して、製造プロセスの間にできた望ましくない大きな粒子または集塊物を除去する。
次いで超音波浴中でその混合物をさらに５分間処理して、最大限の分散にする。
【０１４９】
印刷：
できあがったインクジェット印刷インキを、撹拌機を用いて連続的に撹拌することが可能な容器に移す。そのインクジェット印刷インキを、印字ヘッドの作動に必要な周辺機器を取り付けた印字ヘッド構造の中に供給する。吐出温度を調節して、８〜２０ｃＰの範囲の所望の流体粘度となるようにする。
印字ヘッド：Ｓｐｅｃｔｒａ  Ｎｏｖａ  ＰＨ２５６／８０ＡＡＡ
サポートシステム：Ｓｐｅｃｔｒａ  Ａｐｏｌｌｏ  １印字ヘッドサポートキット
条件：吐出温度７０℃
吐出周波数５ｋＨｚ
【０１５０】
本発明による実施例３：
湿式磨砕アルミニウム効果顔料調製物（顔料Ａ）をベースとするＵＶ銀色インクジェット流体
出発顔料：顔料Ａで記載したようにしてアトマイズおよび磨砕により得られたアルミニウム効果顔料であるが、ただし２−ヒドロキシ−２−メチル−１−フェニル−１−プロパノン中、固形分含量が５０重量％のペーストを調製した。
【０１５１】
粉砕：
中剪断分散器を使用して、３０部の上述のアルミニウム効果顔料ペーストを、３０部のイソプロパノール中に分散させる。
十分に分散させてから、その混合物を高性能メディアミルに移し、顔料分散体の平均粒子サイズが２．５±０．５μｍのｄ５０になるまで磨砕する。その平均粒子サイズ分布（ＰＳＤ）＊は次のとおりであった：ｄ１０＝１．０μｍ；ｄ５０＝２．５μｍ；ｄ９０＝４．７３μｍ；ｄ１００＝１０．３μｍ。
＊レーザー粒度計Ｃｉｌａｓ  １０６４（Ｃｉｌａｓ、Ｆｒａｎｃｅ）を用いて測定。
【０１５２】
次いでそのスラリーをミルから取り出し、ロータリーエバポレーターに入れ、イソプロパノールを除去する。イソプロパノールを除去してから、追加の２−ヒドロキシ−２−メチル−１−フェニル−１−プロパノンを用いて、固形分含量をもう一度５０％に再調整する（顔料Ｅ）。
【０１５３】
ＵＶインキビヒクルの調製：インキビヒクルＣ
１，６ヘキサンジオールジアクリレート（ＨＤＯＤＡ）３                    ４０部
ホスフィンオキシド、フェニルビス（２，４，６−トリメチルベンゾイル）−（ＴＰＯ）４                                                                        ５部
トリメチロールプロパンポリオキシエチレントリアクリレート（ＴＭＰ（ＥＯ）３ＴＡ）５                                                                      ４０部
アクリレートオリゴマー（ＣＡＳ：５２４０８−８４−１）                  １４部
分散添加剤ＥＦＫＡ２７２１６                                          ０．５部
３＝Ｍｉｒａｍｅｒ  Ｍ３１３０、ＭＩＷＯＮ  Ｃｏｍｍｅｒｃｉａｌ  Ｃｏ．，Ｌｔｄ．の商標
４＝Ｌｕｃｉｒｉｎ  ＴＰＯ、ＢＡＳＦの商標
５＝Ｍｉｒａｍｅｒ  Ｍ２００、ＭＩＷＯＮ  Ｃｏｍｍｅｒｃｉａｌ  Ｃｏ．，Ｌｔｄ．の商標
６＝ＥＦＫＡ、Ｃｉｂａ  Ｓｐｅｃｉａｌｔｙ  Ｃｈｅｍｉｃａｌｓの商標
【０１５４】
５部のＴＰＯを４０部のＨＤＯＤＡに添加し、撹拌下で穏やかに加熱してＴＰＯを完全に溶解させた。温度が７０℃を超えないようにしなければならない。混合物が５０℃になるまで撹拌を続け、次いでＵＶビヒクルの他の成分を添加した。
次いでできあがったビヒクルを、サブミクロンメディアフィルター通して濾過する。
【０１５５】
インキの調製：
６部の顔料Ｅを９４部のインキビヒクルＣに添加し、高速分散器を用いて３０分間連続的に撹拌する。温度が５０℃を超えてはならない。
次いで、２０μｍメッシュのフィルターを通してできあがった温かいインクジェット印刷インキを濾過して、製造プロセスの間にできた望ましくない大きな粒子または集塊物を除去する。
冷却してから、超音波浴中でその混合物をさらに１０分間処理して、最大限の分散にする。
【０１５６】
印刷：
できあがったインクジェット印刷インキを、撹拌機を用いて連続的に撹拌することが可能な容器に移す。そのインキを、印字ヘッドの作動に必要な周辺機器を取り付けた印字ヘッド構造の中に供給する。吐出温度を調節して、８〜２０ｃＰの範囲の所望の流体粘度となるようにする。
印字ヘッド：Ｓｐｅｃｔｒａ  Ｎｏｖａ  ＰＨ２５６／８０ＡＡＡ
サポートシステム：Ｓｐｅｃｔｒａ  Ａｐｏｌｌｏ  １印字ヘッドサポートキット
条件：吐出温度８０℃
吐出周波数５ｋＨｚ
【０１５７】
比較例４：
ＰＶＤアルミニウム顔料調製物（顔料Ｃ）をベースとするＵＶ銀色インクジェット流体
出発顔料：比較例２で使用したのと同様の顔料調製物Ｃであるが、ただし、溶媒としての２−ヒドロキシ−２−メチル−１−フェニル−１−プロパノン中、Ｍｅｔａｌｕｒｅ  Ｗの２０％分散体を使用した。
【０１５８】
粉砕：
中剪断分散器を使用して、３０部の上述のｐｖｄ−アルミニウム顔料分散体を、３０部のイソプロパノール中に分散させる。
【０１５９】
十分に分散させてから、その混合物を高性能メディアミルに移し、顔料分散体の平均粒子サイズが２．５±０．５μｍのｄ５０になるまで磨砕する。
その平均粒子サイズ分布（ＰＳＤ）＊は次のとおりである：Ｄ１０＝０．９μｍ；Ｄ５０＝２．５μｍ；Ｄ９０＝４．４μｍ；Ｄ１００＝９．９μｍ。
＊レーザー粒度計Ｃｉｌａｓ  １０６４（Ｃｉｌａｓ、Ｆｒａｎｃｅ）を用いて測定。
【０１６０】
次いでそのスラリーをミルから取り出し、ロータリーエバポレーターに入れ、イソプロパノールを除去する。イソプロパノールを実質的に除去してから、追加の２−ヒドロキシ−２−メチル−１−フェニル−１−プロパノンを用いて、固形分含量をもう一度３０％に再調整する（顔料Ｅ）。
【０１６１】
ＵＶインキビヒクルの調製：実施例３に記載のインキビヒクルＣ
【０１６２】
インクジェット印刷インキの調製：
１０部の顔料Ｅを９０部のインキビヒクルＣに添加し、高速分散器を用いて３０分間連続的に撹拌する。温度が５０℃を超えてはならない。
次いで、２０μｍメッシュのフィルターを通してできあがった温かいインクジェット印刷インキを濾過して、製造プロセスの間にできた望ましくない大きな粒子または集塊物を除去する。
冷却してから、超音波浴中でその混合物をさらに１０分間処理して、最大限の分散にする。
【０１６３】
印刷：
できあがったインクジェット印刷インキを、撹拌機を用いて連続的に撹拌することが可能な容器に移す。そのインクジェット印刷インキを、印字ヘッドの作動に必要な周辺機器を取り付けた印字ヘッド構造の中に供給する。吐出温度を調節して、８〜２０ｃＰの範囲の所望の粘度となるようにする。
印字ヘッド：Ｓｐｅｃｔｒａ  Ｎｏｖａ  ＰＨ２５６／８０ＡＡＡ
サポートシステム：Ｓｐｅｃｔｒａ  Ａｐｏｌｌｏ  １印字ヘッドサポートキット
条件：吐出温度８０℃
吐出周波数５ｋＨｚ
【０１６４】
本発明による実施例５：
湿式磨砕アルミニウム顔料調製物（顔料Ａ）をベースとする溶媒系銀色インクジェット流体
顔料調製物：顔料Ａ
【０１６５】
ポリビニルブチラール樹脂をベースとするインキビヒクルの調製：インキビヒクルＢ
ポリビニルブチラール樹脂７                    ５部
イソプロパノール                            ３５部
エチレングリコールメチルエーテル            ２５部
メトキシプロパノール（ＰＭ）                ３５部
７＝Ｐｉｏｌｏｆｏｒｍ  ＢＮ１８はＷａｃｋｅｒ  Ｐｏｌｙｍｅｒ  Ｓｙｓｔｅｍｓ  ＧｍｂＨ  ＆  Ｃｏ．ＫＧ、Ｇｅｒｍａｎｙの商標である。
【０１６６】
溶媒ブレンド物を加熱して７５℃とし、樹脂を徐々に添加する。中速ミキサーを用いてその混合物を撹拌し、樹脂粒子を全部溶解させる。
そのできあがった樹脂溶液を冷却して室温としてから、サブミクロンメディアフィルターを通して濾過する。
【０１６７】
インクジェット印刷インキの調製：
４部の顔料Ａを９６部のインキビヒクルＡに添加し、高速分散器を用いて３０分間連続的に撹拌する。
十分に分散させてから、その混合物を高性能メディアミルに移し、顔料分散体の平均粒子サイズが２．８±０．５μｍになるまで磨砕する。その平均粒子サイズ分布（ＰＳＤ＊）は次のとおりであった：ｄ１０＝１．３μｍ；ｄ５０＝２．８μｍｄ９０＝５．６μｍ；ｄ１００＝１１μｍ。
＊レーザー粒度計Ｃｉｌａｓ  １０６４（Ｃｉｌａｓ、Ｆｒａｎｃｅ）を用いて測定。
【０１６８】
次いで、２０μｍメッシュのフィルターを通してできあがったインクジェット印刷インキを濾過して、製造プロセスの間にできた望ましくない大きな粒子または集塊物を除去する。
【０１６９】
次いで超音波浴中でその混合物をさらに５分間処理して、最大限の分散にする。
【０１７０】
印刷：
できあがったインクジェット流体を、撹拌機を用いて連続的に撹拌することが可能な容器に移す。そのインキを、印字ヘッドの作動に必要な周辺機器を取り付けた印字ヘッド構造の中に供給する。吐出温度を調節して、８〜２０ｃＰの範囲の所望の流体粘度となるようにする。
印字ヘッド：Ｓｐｅｃｔｒａ  Ｎｏｖａ  ＰＨ２５６／８０ＡＡＡ
サポートシステム：Ｓｐｅｃｔｒａ  Ａｐｏｌｌｏ  １印字ヘッドサポートキット
条件：吐出温度８０℃
吐出周波数５ｋＨｚ
【０１７１】
比較例６：
ＰＶＤアルミニウム顔料調製物をベースとする溶媒系銀色インクジェット流体
顔料調製物：顔料Ｃ
【０１７２】
ポリビニルブチラール樹脂をベースとするインキビヒクルの調製：実施例５に記載のインキビヒクルＢ
【０１７３】
インクジェット印刷インキの調製：
４部の顔料Ｃを９６部のインキビヒクルＢに添加し、高速分散器を用いて３０分間連続的に撹拌する。
十分に分散させてから、その混合物を高性能メディアミルに移し、顔料分散体の平均粒子サイズが２．８±０．５μｍになるまで磨砕する。その平均粒子サイズ分布（ＰＳＤ＊）は次のとおりであった：ｄ１０＝１．０μｍ；ｄ５０＝２．８μｍｄ９０＝５．１μｍ；ｄ１００＝１０μｍ。
＊レーザー粒度計Ｃｉｌａｓ  １０６４（Ｃｉｌａｓ、Ｆｒａｎｃｅ）を用いて測定。
【０１７４】
次いで、２０μｍメッシュのフィルターを通してできあがったインクジェット印刷インキを濾過して、製造プロセスの間にできた望ましくない大きな粒子または集塊物を除去する。
【０１７５】
次いで超音波浴中でその混合物をさらに５分間処理して、最大限の分散にする。
【０１７６】
印刷：
できあがったインクジェット印刷インキを、撹拌機を用いて連続的に撹拌することが可能な容器に移す。そのインキを、印字ヘッドの作動に必要な周辺機器を取り付けた印字ヘッド構造の中に供給する。吐出温度を調節して、８〜２０ｃＰの範囲の所望の流体粘度となるようにする。
印字ヘッド：Ｓｐｅｃｔｒａ  Ｎｏｖａ  ＰＨ２５６／８０ＡＡＡ
サポートシステム：Ｓｐｅｃｔｒａ  Ａｐｏｌｌｏ  １印字ヘッドサポートキット
条件：吐出温度８０℃
吐出周波数５ｋＨｚ
【０１７７】
結果
本発明のインクジェット印刷インキを使用して得られる印刷物は、ＰＶＤ−顔料を含むインクジェット印刷インキを使用した印刷物に比肩できる光学的外観を有していた。
【図１】
2010533747.tif 000004
【図２】
2010533747.tif 000005
【国際調査報告】
2010533747.tif 000006
2010533747.tif 000007
2010533747.tif 000008